МАТЕРИАЛ ДЕКОРАТИВНОГО ОБЛИЦОВОЧНОГО ПОКРЫТИЯ
MATERIAL FOR DECORATIVE LINING COATING

Изобретение относится к декоративным облицовочным покрытиям и может быть применено в строительстве в технологии изготовления декоративного облицовочного материала для отделки стен и потолков, преимущественно для внутренних помещений.
Известен строительный раствор для отделочных работ по патенту Украины №35999 А (МПК 2006, C04B 16/00, E04 13/00). Такой раствор содержит измельченный наполнитель и связывающее вещество на клеевой основе, где в качестве измельченного наполнителя используется крошка ракушек морских организмов при соотношении масс: крошка ракушек морских организмов 40-80% размером 1-7 мм и связывающее вещество 60-80%.
Но этот материал имеет относительно высокую шероховатость поверхности вследствие нанесения на поверхность слоя покрытия за счет присутствия твердой крошки измельченного наполнителя, что дает достаточно специфическое зрительное восприятие, отличное от того, когда используются текстильные волокна.
Известен декоративный материал по патенту Украины №23793 А (МПК 2006, D21H 27/28), содержащий волокнистую основу с рельефообразующими элементами, в качестве которых используют отходы переработки длинноволокнистого сырья лубяных культур (льна, конопли, кенафа, джута).
Но такой материал имеет составляющие, которые могут привести к неравномерному покрытию поверхности и, как следствие, иметь мало эстетичный вид.
Известен материал декоративного отделочного покрытия и способ его производства по патенту Российской Федерации №RU 2117122 C1 (МПК 6, E04F 13/00, E04F 13/16). Материал содержит хлопчатобумажную или древесную целлюлозу, натриевую соль карбоксиметилцеллюлозы Na-КМЦ или полиакриламида в соотношении, мас.ч.: хлопчатобумажная или древесная целлюлоза - 62,5-71,4, Na-КМЦ или полиакриламид - 28,6-37,5 и декоративные добавки, которые вводятся дополнительно за счет главных компонентов. В качестве декоративных добавок могут быть использованы опилки и стружки хвойных пород деревьев, растительные волокна, текстильные волокна, слюда.
Но такой материал требует дополнительной покраски целлюлозы красителями.
Ближайшим аналогом по технической сути и декоративным эффектам является известный материал декоративного отделочного покрытия по патенту Российской Федерации №RU 2330923 С2 (МПК 6, E04F 13/00, D06N 7/02, B32B 27/00). Материал декоративного отделочного покрытия содержит целлюлозу 5-75%, карбоксиметилцеллюлозу 15-25%, поверхностно-активные вещества 2-8% и текстильные волокна 5-75%, в качестве которых используется вискозная или полиэфирная предориентированная нить, которая имеет общеупотребительное международное обозначение POY (partially oriented yarn). При этом вискозная или полиэфирная предориентированная нить может быть разного цвета. Материал дополнительно содержит пластификаторы, декоративные добавки, порошковые красители, в том числе и те, которые не растворяются.
Недостатком известного технического решения является то, что вискозная или полиэфирная предориентированная нить POY или их сочетание, да еще и в комплексе с добавлением целлюлозы, в которую проникают нити, дают относительно небольшую яркость и блеск материала при нанесении на поверхность. Вискозная или полиэфирная предориентированная нить POY, при приготовлении раствора для нанесения на поверхность и его перемешивании, имеет свойство к некоторому сваливанию (через рыхление единичных волокон (филаментов)), за счет чего сложно зрительно выделить отдельные филаменты (единичные волокна). Поэтому эти нити нарезают длиной более 5 мм. Все это в некоторых случаях негативно влияет на эстетику внешнего вида при отделке помещений и дает сужение спектра разновидностей внешнего вида поверхностей.
В основу предлагаемого изобретения положена задача создать декоративное облицовочное покрытие с новым более ярким внешним видом, расширить разнообразие палитры и спектр разновидностей получаемых поверхностей за счет использования других текстильных волокон с другими, чем в прототипе, свойствами, расширение перечня веществ, используемых как наполнители, и добиться окрашивания в нужный цвет декоративных облицовочных покрытий как без применения порошковых красителей, так и с их применением.
Поставленная задача решается тем, что в предложенном материале декоративного облицовочного покрытия, содержащего карбоксиметилцеллюлозу, поверхностно-активные вещества и текстильные волокна, как текстильные волокна используют полиэфирные полностью ориентированные (полностью вытянутые) гладковытянутые нити (волокна), имеющие общеупотребительное международное обозначение FDY (fully drawn yarn), и, как следствие, получают совсем другой зрительный вид покрытия после его затвердевания. Нити FDY называют гладковытянутыми за более гладкую структуру их поверхности, в отличие от нитей POY. Полиэфирные полностью ориентированные (полностью вытянутые) гладковытянутые нити (волокна) FDY производятся из полиэфирных предориентованых нитей (волокон) POY методом их последующего разогрева и вытягивания (ориентации). В результате этого процесса нити (волокна) приобретают прочность и твердость и получают яркий блеск. Все эти свойства позволяют получать совершенно другой зрительный эффект облицовочного покрытия в отличие от покрытия прототипа.
Предлагается материал декоративного облицовочного покрытия, который содержит компоненты при следующем соотношении, мас.%:
- карбоксиметилцеллюлоза - 4-50,
- полиэфирные полностью ориентированные гладковытянутые нити - 50-95,
- поверхностно-активные вещества - 0-3.
При этом для достижения нового внешнего вида стен и потолков помещений используемые полиэфирные полностью ориентированные гладковытянутые нити (волокна) имеют длину 1-25 мм, то есть применяется коротковолокнистая или длинноволокнистая фракция. За счет того что волокна FDY имеют повышенную жесткость, они не подлежат сваливанию. Облицовочное покрытие имеет яркий вид через свойства нитей (волокон) FDY. Полиэфирные полностью ориентированные гладковытянутые нити (волокна) FDY могут иметь разные цвета, что позволяет получать разнообразную палитру и большее количество визуальных эффектов на поверхности. В некоторых случаях поверхностно-активные вещества могут содержаться в количестве менее 1 мас.%. Часть полиэфирных полностью ориентированных гладковытянутых нитей (волокон) FDY в вышеприведенной смеси (материала декоративного облицовочного покрытия) может быть заменена целлюлозой до 40 мас.%. Это приводит к получению другой, менее яркой палитры. За счет проникновения разноцветных, более жестких, чем целлюлоза, нитей к целлюлозе происходит окрашивание этой целлюлозы именно нитью без порошковых красителей, при этом яркость покрытия в целом несколько тускнеет, но появляется другой новый зрительный эффект, с более мягкими цветными гаммами, что дает дополнительный вид.
Так же часть полиэфирных полностью ориентированных гладковытянутых нитей (волокон) FDY в вышеприведенной смеси (материала декоративного облицовочного покрытия) может быть заменена, кроме целлюлозы, полиэфирными предориентированными нитями POY и/или вискозными нитями до 40 мас.%, что приводит к получению другой палитры и эффекта покрытия. Используемые вискозные или полиэфирные предориентированные нити имеют длину 5-25 мм.
Для увеличения разновидностей спектра внешнего вида поверхностей материал декоративного облицовочного покрытия может содержать поливинилхлоридную нить или ленту, в том числе металлизированную, может содержать шерстяную, полиэстер, хлопчатобумажную, шелковую, нейлоновую нити или их сочетание или соединение в количестве до 40 мас.%. Для соблюдения необходимых физико-механических свойств декорированных поверхностей или их дополнительного декорирования также используют пластификаторы, декоративные добавки (слюда, блестки точечные и палочками и т.п.), в том числе и те, которые не растворяются. Также иногда могут дополнительно использоваться порошковые красители. Опытным путем определено, что превышение верхней границы по содержанию карбоксиметилцеллюлозы более 50 мас.% нецелесообразно.
Введение новых признаков в заявленное изобретение в сочетании с известными признаками позволяет получить новый технический результат, заключающийся в получении улучшенных эстетических свойств, в появлении нового спектра более ярких и привлекательных облицовочных покрытий для поверхностей.
Примеры составов
1) В состав 1 кг материала декоративного облицовочного покрытия определенной рецептуры с использованием полиэфирной нити FDY входят следующие ингредиенты: полиэфирные нити FDY - 950 г (95%), карбоксиметилцеллюлоза - 40 г (4 мас.%), поверхностно-активные вещества - 10 г (1 мас.%).
2) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 490 г (49 мас.%), поверхностно-активные вещества - 10 г (1 мас.%).
3) В состав 1 кг материала декоративного облицовочного покрытия определенной рецептуры с использованием полиэфирной нити FDY входят следующие ингредиенты: полиэфирные нити FDY - 700 г (70 мас.%), карбоксиметилцеллюлоза - 280 г (28 мас.%); поверхностно-активные вещества - 20 г (2 мас.%).
4) В состав 1 кг материала декоративного облицовочного покрытия определенной рецептуры с использованием полиэфирной нити FDY входят следующие ингредиенты: полиэфирные нити FDY - 600 г (60 мас.%), целлюлоза - 140 г (14 мас.%). карбоксиметилцеллюлоза - 250 г (25 мас.%), поверхностно-активные вещества - 10 г (1 мас.%).
5) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 270 г (27 мас.%), вискоза - 200 г (20 мас.%), поверхностно-активные вещества - 30 г (3 мас.%).
6) В состав 1 кг материала декоративного облицовочного покрытия определенной рецептуры с использованием полиэфирной нити FDY входят следующие ингредиенты: полиэфирные нити FDY - 550 г (55 мас.%), карбоксиметилцеллюлоза - 200 г (20 мас.%), целлюлоза - 150 г (15 мас.%), вискоза - 80 г (8 мас.%), поверхностно-активные вещества - 20 г (2 мас.%).
7) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 200 г (20 мас.%), полиэфирные нити POY - 270 г (27 мас.%), поверхностно-активные вещества - 30 г (3 мас.%).
8) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 280 г (28 мас.%), нити POY - 150 г (15 мас.%), целлюлоза - 50 г (5 мас.%), поверхностно-активные вещества - 20 г (2 мас.%).
9) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 210 г (21 мас.%), нити POY - 100 г (10 мас.%), вискоза - 180 г (18 мас.%), поверхностно-активные вещества - 10 г (1 мас.%).
10) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 170 г (17 мас.%), вискоза 50 г (5 мас.%), целлюлоза 100 г (10 мас.%), полиэфирные нити POY - 170 г (17 мас.%), поверхностно-активные вещества - 10 г (1 мас.%).
11) В состав 1 кг материала декоративного облицовочного покрытия определенной рецептуры с использованием полиэфирной нити FDY входят следующие ингредиенты: полиэфирные нити FDY - 700 г (70 мас.%), карбоксиметилцеллюлоза - 200 г (20 мас.%), нити поливинилхлоридные - 90 г (9 мас.%), поверхностно-активные вещества - 10 г (1 мас.%).
12) В состав 1 кг материала декоративного облицовочного покрытия определенной рецептуры с использованием полиэфирной нити FDY входят следующие ингредиенты: полиэфирные нити FDY - 600 г (60 мас.%), карбоксиметилцеллюлоза - 220 г (22 мас.%), целлюлоза - 100 г (10 мас.%), нити полиэстеровые - 60 г (6 мас.%), поверхностно-активные вещества - 20 г (2 мас.%).
13) В состав 1 кг материала декоративного облицовочного покрытия определенной рецептуры с использованием полиэфирной нити FDY входят следующие ингредиенты: полиэфирные нити FDY - 550 г (55 мас.%), карбоксиметилцеллюлоза - 200 г (20 мас.%), вискоза - 150 г (15 мас.%), нити шелковые - 80 г (8 мас.%), поверхностно-активные вещества - 20 г (2 мас.%).
14) В состав 1 кг материала декоративного облицовочного покрытия определенной рецептуры с использованием полиэфирной нити FDY входят следующие ингредиенты: полиэфирные нити FDY - 600 г (60 мас.%), карбоксиметилцеллюлоза - 170 г (17 мас.%), полиэфирные нити POY - 150 г (15 мас.%), нити нейлоновые - 70 г (7 мас.%), поверхностно-активные вещества - 10 г (1 мас.%).
15) В состав 1 кг материала декоративного облицовочного покрытия определенной рецептуры с использованием полиэфирной нити FDY входят следующие ингредиенты: полиэфирные нити FDY - 630 г (63 мас.%), карбоксиметилцеллюлоза - 180 г (18 мас.%), целлюлоза - 70 г (7 мас.%), вискоза - 20 г (2 мас.%), полиэфирные нити POY - 50 г (5 мас.%), нити поливинилхлоридные - 30 г (3 мас.%), поверхностно-активные вещества - 20 г (2 мас.%).
16) В состав 1 кг материала декоративного облицовочного покрытия определенной рецептуры с использованием полиэфирной нити FDY входят следующие ингредиенты: полиэфирные нити FDY - 800 г (80 мас.%), карбоксиметилцеллюлоза - 150 г (15 мас.%), красители порошковые - 30 г (3 мас.%), поверхностно-активные вещества - 20 г (2 мас.%).
17) В состав 1 кг материала декоративного облицовочного покрытия определенной рецептуры с использованием полиэфирной нити FDY входят следующие ингредиенты: полиэфирные нити FDY - 500 г (50 мас.%), полиэфирные нити POY - 500 г (50 мас.%).
18) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), целлюлоза - 400 г (40 мас.%), поверхностно-активные вещества - 10 г (1 мас.%).
19) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), вискоза - 40 г (4 мас.%), поверхностно-активные вещества - 10 г (1 мас.%).
20) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), полиэфирные нити POY - 400 г (40 мас.%), поверхностно-активные вещества - 10 г (1 мас.%).
21) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), нити поливинилхлоридные - 100 г (10 мас.%), нити шелковые 200 г (20 мас.%), нити нейлоновые 100 г (10 мас.%), поверхностно-активные вещества - 10 г (1 мас.%).
22) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), нити поливинилхлоридные - 400 г (40 мас.%), поверхностно-активные вещества - 10 г (1 мас.%).
23) В состав 1 кг материала декоративного облицовочного покрытия определенной рецептуры с использованием полиэфирной нити FDY входят следующие ингредиенты: полиэфирные нити FDY - 700 г (70 мас.%), карбоксиметилцеллюлоза - 200 г (20 мас.%), нити шерстяные - 90 г (9 мас.%), поверхностно-активные вещества - 10 г (1 мас.%).
24) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), нити шерстяные - 400 г (40 мас.%), поверхностно-активные вещества - 10 г (1 мас.%).
25) В состав 1 кг материала декоративного облицовочного покрытия определенной рецептуры с использованием полиэфирной нити FDY входят следующие ингредиенты: полиэфирные нити FDY - 700 г (70 мас.%), карбоксиметилцеллюлоза - 200 г (20 мас.%), нити полиэстеровые - 90 г (9 мас.%), поверхностно-активные вещества - 10 г (1 мас.%).
26) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), нити полиэстеровые - 400 г (40 мас.%), поверхностно-активные вещества - 10 г (1 мас.%).
27) В состав 1 кг материала декоративного облицовочного покрытия определенной рецептуры с использованием полиэфирной нити FDY входят следующие ингредиенты: полиэфирные нити FDY - 700 г (70 мас.%), карбоксиметилцеллюлоза - 200 г (20 мас.%), нити хлопчатобумажные - 90 г (9 мас.%), поверхностно-активные вещества - 10 г (1 мас.%).
28) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), нити хлопчатобумажные - 400 г (40 мас.%), поверхностно-активные вещества - 10 г (1 мас.%).
29) В состав 1 кг материала декоративного облицовочного покрытия определенной рецептуры с использованием полиэфирной нити FDY входят следующие ингредиенты: полиэфирные нити FDY - 700 г (70 мас.%), карбоксиметилцеллюлоза - 200 г (20 мас.%), нити шелковые - 90 г (9 мас.%), поверхностно-активные вещества - 10 г (1 мас.%).
30) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), нити шелковые - 400 г (40 мас.%), поверхностно-активные вещества - 10 г (1 мас.%).
31) В состав 1 кг материала декоративного облицовочного покрытия определенной рецептуры с использованием полиэфирной нити FDY входят следующие ингредиенты: полиэфирные нити FDY - 700 г (70 мас.%), карбоксиметилцеллюлоза - 200 г (20 мас.%), нити нейлоновые - 90 г (9 мас.%), поверхностно-активные вещества - 10 г (1 мас.%).
32) В состав 1 кг материала декоративного облицовочного покрытия определенной рецептуры с использованием полиэфирной нити FDY входят следующие ингредиенты: полиэфирные нити FDY - 500 г (50 мас.%), карбоксиметилцеллюлоза - 90 г (9 мас.%), нити нейлоновые - 400 г (40 мас.%), поверхностно-активные вещества - 10 г (1 мас.%).
Материал декоративного облицовочного покрытия получают путем перемешивания ингредиентов до получения смеси однородной консистенции с помощью любого известного оборудования, используемого в этих целях. Готовую смесь смешивают с водой до необходимой однородной консистенции и наносят на подготовленную поверхность.
Таким образом, заявлен новый материал декоративного облицовочного покрытия для стен и потолков, который обеспечивает существенное увеличение ассортимента таких покрытий с новым спектром разновидностей внешнего вида поверхностей, что, в свою очередь, увеличивает спрос потребителей такого товара. Данный материал декоративного облицовочного покрытия для стен и потолков пригоден для промышленного производства и проверен на практике производства таких материалов.